(57)【要約】【課題】充分なタック性及び高い粘着力を有し、且つ糊残りの少ない粘着テープを提供すること。【解決手段】基材と前記基材の少なくとも片面に形成された粘着剤層とからなる粘着テープであって、前記粘着剤層は、（Ａ）（ａ）アルキル基の炭素数が５〜１２の（メタ）アクリル酸アルキルエステル６５〜９９．８重量％、（ｂ）カルボキシル基含有単量体０．１〜８重量％、（ｃ）一般式（１）Ｒ１−（Ｃ＝Ｏ）−Ｏ−Ｒ２  （１）で表わされるエステル化合物２〜２０重量％、及び（ｄ）その他重合可能な単量体０〜１５重量％を含有する単量体混合物を重合することにより得られる（メタ）アクリル系共重合体１００重量部、（Ｂ）粘着付与樹脂として重合ロジン系樹脂０．５〜１５重量部、並びに、（Ｃ）硬化剤としてカルボジイミド系化合物０．０５〜４．０重量部を含有する粘着剤組成物を塗工してなる粘着テープ。【選択図】なし【特許請求の範囲】
【請求項１】
基材と前記基材の少なくとも片面に形成された粘着剤層とからなる粘着テープであって、
前記粘着剤層は、（Ａ）（ａ）アルキル基の炭素数が５〜１２の（メタ）アクリル酸アルキルエステル６５〜９９．８重量％、（ｂ）カルボキシル基含有単量体０．１〜８重量％、（ｃ）下記一般式（１）
Ｒ１−（Ｃ＝Ｏ）−Ｏ−Ｒ２  （１）
［式中、Ｒ１及びＲ２の一方は、一般式（２）
【化１】
2014080568.tif 000007
（式中、Ｒ３は、水素又はメチル基を示す。）
で表わされる置換基を示す。
Ｒ１及びＲ２のもう一方は、炭素数１〜４のアルキル基を示す。］
で表わされるエステル化合物２〜２０重量％、及び（ｄ）その他重合可能な単量体０〜１５重量％を含有する単量体混合物を重合することにより得られる（メタ）アクリル系共重合体１００重量部、（Ｂ）粘着付与樹脂として重合ロジン系樹脂０．５〜１５重量部、並びに、（Ｃ）硬化剤としてカルボジイミド系化合物０．０５〜４．０重量部を含有する粘着剤組成物を塗工してなる粘着テープ。
【請求項２】
（Ｄ）離型剤としてＮ−長鎖アルキルマレイミドの単独重合体、もしくはＮ−長鎖アルキルマレイミドと共重合しうる単量体との共重合体1-20重量部を含有する粘着剤組成物を塗工してなる請求項１記載の粘着テープ。
【請求項３】
上記硬化剤カルボジイミド系化合物が下記一般式(３)
Ｏ＝Ｃ＝Ｎ−（Ｒ４−Ｎ＝Ｃ＝Ｎ）ｎ−Ｎ＝Ｃ＝Ｏ  （３）
（式中、Ｒ４は、炭素数１〜４のアルキル基を示す）
で表され、かつ数平均分子量１０００〜４０００である請求項１または２記載の粘着テープ。
【請求項４】
重合ロジン系樹脂の軟化点は、１２０〜１３０℃である請求項１〜３記載の粘着テープ。
【請求項５】
基材が、ポリエステル糸をタテ糸、ヨコ糸に使用した基布の少なくとも片方の面をポリエチレンでラミネートした基材である請求項１〜４のいずれか１項に記載の粘着テープ。
【請求項６】
その他重合可能な単量体が、酢酸ビニル及び／又はアミド基含有単量体である請求項１〜５のいずれか１項に記載の粘着テープ。
【請求項７】
上記単量体混合物における該（ｃ）一般式（１）で表わされるエステル化合物の配合割合が、該（ａ）アルキル基の炭素数が５〜１２の（メタ）アクリル酸アルキルエステル１重量部に対して、０．１５重量部未満である請求項１〜７のいずれか１項に記載の粘着テープ。
【発明の詳細な説明】
【技術分野】
【０００１】
本発明は、充分なタック性及び高い粘着力を有し、且つ糊残りの少ない粘着テープに関する。
【背景技術】
【０００２】
粘着テープは、作業性に優れることから、家電製品、自動車、ＯＡ機器等の広い範囲で日常的に用いられている。粘着テープには一般に高い粘着力が求められるが、粘着テープの粘着力を向上させる方法として、粘着付与剤を添加することが行われる(特許文献１)。しかしながら、粘着力を共に向上させようとして大量の粘着付与剤を添加すると、タック性が著しく低下して、粘着テープとしての役割を果たせなくなるという問題があった。また、塗装作業の際の養生テープ、荷物運搬作業時に壁等にビニールシートを固定するためのテープ等、一旦張り付けたテープを剥がすような用途に用いる場合、粘着力が高いだけでなく、テープを剥がしたあとが残らないことが重要である。しかし、粘着力を高めると、テープの貼付対象物に糊が残ってしまうという問題があった。
【先行技術文献】
【特許文献】
【０００３】
【特許文献１】特開２００７−２２１２号公報
【発明の概要】
【発明が解決しようとする課題】
【０００４】
本発明は、充分なタック性及び高い粘着力を有し、且つ糊残りの少ない粘着テープを提供することを目的とする。
【課題を解決するための手段】
【０００５】
上記のような状況の下、本発明者らは、前記粘着剤層に、（Ａ）アルキル基の炭素数が５〜１２の（メタ）アクリル酸アルキルエステル、カルボキシル基含有単量体、及び特定のエステル化合物を一定の割合で含有する単量体混合物を重合することにより得られる（メタ）アクリル系共重合体、（Ｂ）重合ロジン系樹脂、並びに、（Ｃ）カルボジイミド系化合物を一定量含有する粘着剤組成物を用いることにより、充分なタック性及び高い粘着力を両立した粘着テープが得られることを見出した。本発明者らはさらに、基材のタテ糸及びヨコ糸の糸密度、基材のラミネートの厚み等を検討し、本発明を完成させるに至った。
【０００６】
従って、本発明は以下の項を提供する：
項１．基材と前記基材の少なくとも片面に形成された粘着剤層とからなる粘着テープであって、
前記粘着剤層は、（Ａ）（ａ）アルキル基の炭素数が５〜１２の（メタ）アクリル酸アルキルエステル６５〜９９．８重量％、（ｂ）カルボキシル基含有単量体０．１〜８重量％、（ｃ）下記一般式（１）
Ｒ１−（Ｃ＝Ｏ）−Ｏ−Ｒ２  （１）
［式中、Ｒ１及びＲ２の一方は、一般式（２）
【０００７】
【化１】
2014080568.tif 000002
【０００８】
（式中、Ｒ３は、水素又はメチル基を示す。）
で表わされる置換基を示す。
Ｒ１及びＲ２のもう一方は、炭素数１〜４のアルキル基を示す。］
で表わされるエステル化合物２〜２０重量％、及び（ｄ）その他重合可能な単量体０〜１５重量％を含有する単量体混合物を重合することにより得られる（メタ）アクリル系共重合体１００重量部、（Ｂ）粘着付与樹脂として重合ロジン系樹脂０．５〜１５重量部、並びに、（Ｃ）硬化剤としてカルボジイミド系化合物０．０５〜４．０重量部を含有する粘着剤組成物を塗工してなる粘着テープ。
【０００９】
項２．（Ｄ）離型剤としてＮ−長鎖アルキルマレイミドの単独重合体、もしくはＮ−長鎖アルキルマレイミドと共重合しうる単量体との共重合体1-20重量部を含有する粘着剤組成物を塗工してなる項１記載の粘着テープ。
【００１０】
項３．上記硬化剤カルボジイミド系化合物が下記一般式(３)
Ｏ＝Ｃ＝Ｎ−（Ｒ４−Ｎ＝Ｃ＝Ｎ）ｎ−Ｎ＝Ｃ＝Ｏ  （３）
（式中、Ｒ４は、炭素数１〜４のアルキル基を示す）
で表され、かつ数平均分子量１０００〜４０００である項１又は２記載の粘着テープ。
【００１１】
項４．重合ロジン系樹脂の軟化点は、１２０〜１３０℃である項１〜３記載の粘着テープ。
【００１２】
項５．基材が、ポリエステル糸をタテ糸、ヨコ糸に使用した基布の少なくとも片方の面をポリエチレンでラミネートした基材である項１〜４のいずれか１項に記載の粘着テープ。
【００１３】
項６．その他重合可能な単量体が、酢酸ビニル及び／又はアミド基含有単量体である項１〜５のいずれか１項に記載の粘着テープ。
【００１４】
項７．上記単量体混合物における該（ｃ）一般式（１）で表わされるエステル化合物の配合割合が、該（ａ）アルキル基の炭素数が５〜１２の（メタ）アクリル酸アルキルエステル１重量部に対して、０．１５重量部未満である項１〜６のいずれか１項に記載の粘着テープ。
【００１５】
項８．基材と前記基材の片面に形成された粘着剤層とからなる粘着テープであって、該基材がポリエステル糸をタテ糸及びヨコ糸に使用した基布の両面をポリエチレンでラミネートした基材であり、両面のポリエチレンの密度が０．９１〜０．９５ｇ／ｃｍ３で且つメルトマスフローレイトが０．５〜１０．０ｇ／１０分であり、粘着剤層に接しない面のポリエチレン厚み(ａ)と粘着剤層に接する面のポリエチレン厚み(ｂ)が(ａ)＞(ｂ)であり(ａ)−(ｂ)が５〜２５μｍである、項１〜７のいずれか１項に記載の粘着テープ。
【００１６】
項９．前記基材におけるタテ糸の糸密度が、４０〜８０本／インチである、項８に記載の粘着テープ。
【００１７】
項１０．前記基材におけるヨコ糸の糸密度が、１０〜３０本／インチである、項８又は９に記載の粘着テープ。
【００１８】
項１１．前記基材における端裂抵抗強度が、１００Ｎ／２５ｍｍ以上である、請求項８〜１０のいずれか一項に記載の粘着テープ。
【発明の効果】
【００１９】
本発明によれば、充分なタック性及び高い粘着性を有し、糊残りが少ない粘着テープを提供することができる。従って、本発明の粘着テープは、一旦張り付けたテープを剥がすような用途、すなわち、塗装作業の際の養生テープ、荷物運搬作業時に壁等にビニールシートを固定するためのテープ等として用いる場合（本明細書中においては、養生テープ及び荷物運搬作業時に壁等にビニールシートを固定するためのテープを、包括的にマスキング用粘着テープと示す）に有用である。
【発明を実施するための形態】
【００２０】
以下に本発明を詳述する。
【００２１】
本発明の粘着テープは、基材と該基材の少なくとも片面に形成された粘着剤層とからなる。
【００２２】
上記粘着剤層は（Ａ）（メタ）アクリル系共重合体、（Ｂ）粘着付与樹脂、（Ｃ）硬化剤及び（Ｄ）離型剤を含有する粘着剤組成物を塗工してなるものである。
【００２３】
上記（メタ）アクリル系共重合体は、（ａ）アルキル基の炭素数が５〜１２の（メタ）アクリル酸アルキルエステル、（ｂ）カルボキシル基含有単量体、及び（ｃ）下記一般式（１）
Ｒ１−（Ｃ＝Ｏ）−Ｏ−Ｒ２  （１）
［式中、Ｒ１及びＲ２の一方は、一般式（２）
【００２４】
【化２】
2014080568.tif 000003
【００２５】
（式中、Ｒ３は、水素又はメチル基を示す。）
で表わされる置換基を示す。
Ｒ１及びＲ２のもう一方は、炭素数１〜３のアルキル基を示す。］
で表わされるエステル化合物を含有する単量体混合物を重合することにより得られるものである。
【００２６】
上記アルキル基の炭素数が５〜１２の（メタ）アクリル酸アルキルエステルは特に限定されず、例えば、２−エチルヘキシル（メタ）アクリレート、イソオクチル（メタ）アクリレート、イソノニル（メタ）アクリレート等が挙げられる。なかでも、２−エチルヘキシルアクリレート等が好適である。これらのアルキル基の炭素数が５〜１２の（メタ）アクリル酸アルキルエステルは単独で用いてもよく、２種以上を併用してもよい。
【００２７】
本明細書において、（メタ）アクリル酸はアクリル酸又はメタクリル酸を示し、（メタ）アクリレートはアクリレート又はメタクリレートを示す。
【００２８】
上記単量体混合物における上記炭素数が５〜１２の（メタ）アクリル酸アルキルエステルの配合量の下限は６５重量％、上限は９９．８重量％である。上記炭素数が５〜１２の（メタ）アクリル酸アルキルエステルの配合量が６５重量％未満であると、凝集力が過剰に大きくなるためタックが低下し、９９．８重量％を超えると、凝集力が過剰に低下するため粘着力が低下する。上記炭素数が５〜１２の（メタ）アクリル酸アルキルエステルの配合量の好ましい下限は７０重量％、好ましい上限は９８重量％であり、より好ましい下限は７５重量％、より好ましい上限は９５重量％である。
【００２９】
上記カルボキシル基含有単量体は特に限定されず、例えば、アクリル酸、メタクリル酸等が挙げられる。これらのカルボキシル基含有単量体は単独で用いてもよく、２種以上を併用してもよい。
【００３０】
上記単量体混合物における上記カルボキシル基含有単量体の配合量の下限は０．１重量％、上限は２７重量％である。上記カルボキシル基含有単量体の配合量が０．１重量％未満であると、硬化剤との反応点が消失し粘着力が著しく低下し、２７重量％を超えると、ガラス転移点が過剰に高温になり、タックが低下する。上記カルボキシル基含有単量体の配合量の好ましい下限は０．３重量％、好ましい上限は２５重量％であり、より好ましい下限は０．５重量％、より好ましい上限は２２重量％である。
【００３１】
下記一般式（１）
Ｒ１−（Ｃ＝Ｏ）−Ｏ−Ｒ２  （１）
［式中、Ｒ１及びＲ２の一方は、一般式（２）
【００３２】
【化３】
2014080568.tif 000004
【００３３】
（式中、Ｒ３は、水素又はメチル基を示す。）
で表わされる置換基を示す。
Ｒ１及びＲ２のもう一方は、炭素数１〜４のアルキル基を示す。］
で表わされるエステル化合物は特に限定されず、メチル（メタ）アクリレート、エチル（メタ）アクリレート、プロピル（メタ）アクリレート、ブチル（メタ）アクリレート、酢酸ビニル、プロピオン酸ビニル、酪酸ビニル、吉草酸ビニル、酢酸イソプロペニル、プロピオン酸イソプロペニル、酪酸イソプロペニル、及び吉草酸イソプロペニルが挙げられる。これらのエステル化合物は単独で用いてもよく、２種以上を併用してもよい。なかでも、メチル（メタ）アクリレート、酢酸ビニル等が好ましい。
【００３４】
上記単量体混合物における一般式（１）で表わされるエステル化合物の配合量の下限は２重量％、上限は２０重量％である。上記一般式（１）で表わされるエステル化合物の配合量が２重量％未満であると、粘着剤組成物の保持力が低下し、２０重量％を超えると、ガラス転移点が過剰に高温になり、タックが低下する。上記一般式（１）で表わされるエステル化合物の好ましい上限は１５重量％であり、より好ましい上限は１０重量％である。
【００３５】
本発明においては、その他重合可能な単量体（ｄ）、すなわち上記成分（ａ）〜（ｃ）以外の重合可能な単量体を含んでいてもよい。
【００３６】
上記その他重合可能な単量体（ｄ）は特に限定されず、ヒドロキシエチルアクリレート、ヒドロキシプロピルメタクリレート、グリシジルアクリレート、グリシジルメタクリレート等や、アクリルアミド、２−メチルアクリルアミド、２−エチルアクリルアミド、Ｎ−メチロールアクリルアミド等のアミド基含有単量体等が挙げられる。これらのその他重合可能な単量体は単独で用いてもよく、２種以上を併用してもよい。なかでも、アミド基含有単量体が好適である。
【００３７】
上記単量体混合物における上記その他重合可能な単量体（ｄ）を配合する場合、配合量の上限は８重量％である。上記その他重合可能な単量体（ｄ）の配合量が８重量％を超えると、ガラス転移点が過剰に高温になり、タックが低下する。上記その他重合可能な単量体を配合する場合、その配合量の好ましい下限は０．５重量％、好ましい上限は７重量％であり、より好ましい下限は１重量％、より好ましい上限は６重量％である。
【００３８】
本発明は、上記単量体混合物における上記一般式（１）で表わされるエステル化合物の配合割合が、上記アルキル基の炭素数が５〜１２の（メタ）アクリル酸アルキルエステル１重量部に対して、０．１５重量部未満、好ましくは０．１２未満であることが好ましい。一般式（１）で表わされるエステル化合物と上記アルキル基の炭素数が５〜１２の（メタ）アクリル酸アルキルエステルとの配合割合を上記範囲とすることにより、高い粘着力を有しつつ、充分なタック性を有しかつ糊残りが抑制されるという、背反する特徴を併せ持つ粘着テープを得ることができる。
【００３９】
また、粘着テープの貼り付け面に対し水平方向への荷重に対する応力を高める観点から、本発明においては、上記単量体混合物における（ｂ）カルボキシル基含有単量体の配合割合は、前記（ａ）アルキル基の炭素数が５〜１２の（メタ）アクリル酸アルキルエステル６５〜９９．８重量％に対して、下限は０．１重量％、上限は８重量％が好ましい。より好ましい下限は０．３未満、好ましい上限は６である。
【００４０】
離型剤(Ｄ)として、Ｎ−長鎖アルキルマレイミドの単独重合体、もしくはＮ−長鎖アルキルマレイミドと共重合しうる単量体との共重合体を用いる。離型剤としては、たとえば長鎖アルキルペンダント型ポリマーなどが挙げられる。かかる離型剤の市販品としては、ピーロイル1050(一方社製)、ピーロイル1070(一方社製)等が挙げられる。
【００４１】
上記粘着剤組成物において上記（メタ）アクリル系共重合体１００重量部に対する上記離型剤の配合量の下限は1重量部、上限は20重量部である。上記離型剤の配合量が1重量部未満であると、劣化サッシに対する再剥離性が低下し、20重量部を超えると、粘着力低下が発生する。上記粘着付与樹脂の配合量の好ましい下限は3重量部、好ましい上限は15重量部であり、より好ましい下限は5重量部、より好ましい上限は12重量部である。
【００４２】
本発明においては、上記粘着付与樹脂（Ｂ）として、重合ロジン系樹脂を用いる。重合ロジン系樹脂としては、例えば、天然樹脂のロジンやロジンを重合、変性した重合ロジン、ロジンエステル、水添ロジン等が挙げられる。かかる重合ロジン系樹脂の市販品としては、ペンセルＤ−１２５(荒川化学工業社製)、ペンセルＤ−１６０(荒川化学工業社製)等が挙げられる。また、重合ロジン系樹脂としては、軟化点が１２０〜１３０℃であるものが好ましい。
【００４３】
上記粘着剤組成物において上記（メタ）アクリル系共重合体１００重量部に対する上記粘着付与樹脂の配合量の下限は０．５重量部、上限は１５重量部である。上記粘着付与樹脂の配合量が０．５重量部未満であると、粘着力が低下し、１５重量部を超えると、経時での変色等の問題が発生する。上記粘着付与樹脂の配合量の好ましい下限は０．８重量部、好ましい上限は１２重量部であり、より好ましい下限は１．０重量部、より好ましい上限は１０重量部である。
【００４４】
上記粘着剤組成物は、硬化剤（Ｃ）としてカルボジイミド系化合物を含有する。カルボジイミド系化合物としては、例えば、下記一般式(３)
Ｏ＝Ｃ＝Ｎ−（Ｒ４−Ｎ＝Ｃ＝Ｎ）ｎ−Ｎ＝Ｃ＝Ｏ  （３）
（式中、Ｒ４は、炭素数１〜４のアルキル基を示す）
で表され、かつ数平均分子量１０００〜４０００である化合物等が挙げられる。かかるカルボジイミド系化合物の市販品としては、日清紡ケミカル社製のカルボジライトＶ−０５（分子量１２００）、カルボジライトＶ−０７（分子量３０００）等を挙げることができる。
【００４５】
上記粘着剤組成物において上記（メタ）アクリル系共重合体１００重量部に対する上記硬化剤の配合量の下限は０．０５重量部、上限は４．０重量部である。上記硬化剤の配合量が０．０５重量部未満であると、再剥離性が低下し、３重量部を超えると、ガラス転移点が過剰に高温になり、タックが低下する。上記硬化剤の配合量の好ましい下限は０．３重量部であり、好ましい上限は３．０重量部であり、さらに好ましい上限は２．５重量部であり、より好ましい下限は０．５重量部、より好ましい上限は２．０重量部である。
【００４６】
上記粘着剤組成物は、必要に応じて、帯電防止剤、可塑剤、樹脂、界面活性剤、ワックス、微粒子充填剤、熱安定剤、酸化防止剤等の公知の添加剤を含有してもよい。
【００４７】
本発明においては、ジッピング抑制の観点から、上記粘着剤組成物に炭化水素系オイル、ポリブテン、又は可塑剤を配合してもよい。炭化水素系オイル、ポリブテン、及び可塑剤を配合する場合、その配合量は特に限定されないが、例えば、（メタ）アクリル系共重合体（Ａ）１００重量部に対して、炭化水素系オイル、ポリブテン又は可塑剤を０．５〜１０重量部、より好ましくは、１．５〜７重量部配合するのが好ましい。
【００４８】
炭化水素系オイル、ポリブテン又は可塑剤としては、通常、ゴム、塩化ビニル樹脂等に配合されるものを適宜用いることができ、例えば、以下のものが挙げられる：
炭化水素系オイルとしては、例えば、プロセスオイル、ひまし油、トール油等が挙げられる。より具体的には、ハートールＦＡ−１(ハリマ化成)、ＪＣＴ  ｏｉｌＢ等の商品名で販売されているものを用いることができる。
【００４９】
ポリブテンとしては、例えば、重量平均分子量が３００〜２０００、好ましくは５００〜１０００のものを用いることができる。より具体的には、ＬＶ−５０、ＬＶ−１００(日石)等の商品名で販売されているものを用いることができる。
【００５０】
可塑剤としては、例えば、ポリエステル系可塑剤、フタル酸系可塑剤等が挙げられる。より具体的には、アデカサイザーＲＳ−１０７、アデカサイザーＤ−３２、アデカサイザーＤ−５５等の商品名で販売されているものを用いることができる。
【００５１】
これらの炭化水素系オイル、ポリブテン及び可塑剤は、１種単独で、又は２種以上を組合わせて用いることができる。
【００５２】
上記基材は特に限定されず、二軸延伸ポリプロピレン等の従来公知の基材を用いることができる。なかでも、手切れ性等に優れることから、ポリエステル糸をタテ糸、ヨコ糸に使用した基布の少なくとも片方の面をポリエチレンでラミネートした基材、又は、ポリエステル糸をタテ糸、フラットヤーンをヨコ糸に使用した基布の少なくとも片方の面をポリエチレンでラミネートした基材が好適である。  また、本発明においては、粘着テープを剥がす際の基材の切れを抑制すること、及び基布からラミネートしたポリエチレンが剥がれ被着体側に残ってしまうという、いわゆるラミ抜けを抑制する観点から、当該基材がポリエステル糸をタテ糸及びヨコ糸に使用した基布の両面をポリエチレンでラミネートした基材であり、両面のポリエチレンの密度が０．９１〜０．９５ｇ／ｃｍ３で且つメルトマスフローレイトが０．５〜１０．０ｇ／１０分であり、粘着剤層に接しない面のポリエチレン厚み(ａ)と粘着剤層に接する面のポリエチレン厚み(ｂ)が(ａ)＞(ｂ)であり(ａ)−(ｂ)が５〜２５μｍであることが好ましい。
【００５３】
さらに、  剥離時の基材の切れ抑制の観点から、前記記基材におけるタテ糸の糸密度が、４０〜８０本／インチであることが好ましく、４５  〜  ７０本／インチであることがより好ましい。同様に、前記基材におけるヨコ糸の糸密度が、１０〜３０本／インチであることが好ましく、１５〜２０本／インチであることがより好ましい。さらに、剥離時の基材の切れ抑制の観点から、前記基材における端裂抵抗強度が、１００Ｎ／２５ｍｍ以上であることが好ましい。
【００５４】
本発明の粘着テープは、上記基材の片面にのみ上記粘着剤層を有する片面粘着テープであってもよく、上記基材の両面に上記粘着剤層を有する両面粘着テープであってもよいが、マスキング用粘着テープとして用いる場合、基材の片面にのみ粘着剤層を有する片面粘着テープが好ましい。本発明の粘着テープは、上記基材の少なくとも片面に上記粘着剤組成物を塗工して粘着剤層を形成することにより製造することができる。上記塗工の方法は特に限定されず、例えば、ドクターナイフやスピンコーター等を用いた従来公知の塗工方法を用いることができる。
【実施例】
【００５５】
以下に実施例を挙げて本発明の態様を更に詳しく説明するが、本発明はこれら実施例にのみ限定されるものではない。
【００５６】
（実施例１）
（１）（メタ）アクリル系共重合体の調製
２−エチルヘキシルアクリレート（２−ＥＨＡ）８７．５重量部、アクリル酸０．５重量部、メチルアクリレート１０重量部、アクリルアミド２重量部、及び重合開始剤としてＡＩＢＮ（アゾビスイソブチロニトリル）０．２重量部を添加し、フラスコ中で６０℃、６時間溶液重合することにより（メタ）アクリル系共重合体を得た。
【００５７】
（２）粘着テープの製造
上記（１）で得られた（メタ）アクリル系共重合体１００重量部に対して、重合ロジン系樹脂として重合ロシ゛ンエステルＡ（荒川化学工業社製、ペンセルＤ−１２５、軟化点１２５℃）１０重量部と、硬化剤としてカルホ゛シ゛イミト゛系Ａ硬化剤（日清紡ケミカル社製、カルボジライトＶ−０５、数平均分子量1200）２．０重量部を加え、スパチュラを用いて常温で攪拌することにより混合して粘着剤組成物を調製した。一方、基材として厚さ１００μｍであるＰＥＴクロス基材を準備した。
【００５８】
基材の一方の面上に粘着剤組成物を、アプリケーターを用いて粘着剤層の厚さが４５μｍとなるように塗工した。塗工後、１００℃で３分間乾燥後、４０℃で３日間養生して粘着テープを得た。
【００５９】
（実施例２〜１２、比較例１〜６）
成分（Ａ）〜（Ｄ）の組成を表１のようにした以外は実施例１と同様にして実施例２〜１２、及び比較例１〜６の粘着テープを得た。  尚、表１における（Ｂ）粘着付与樹脂、（Ｃ）硬化剤及び（Ｄ）離型剤の表示は以下の通り：
重合ロシ゛ンエステルＡ：ペンセルＤ−１２５(荒川化学工業社製、軟化点１２５℃)
重合ロシ゛ンエステルＢ：ペンセルＤ−１６０(荒川化学工業社製、軟化点１６０℃)
テルヘ゜ンフェノール：ＹＳポリスターT１６０（ヤスハラケミカル社製、軟化点１６０℃）
カルホ゛シ゛イミト゛系Ａ：カルボジライトＶ−０５（日清紡ケミカル社製、数平均分子量1200）
カルホ゛シ゛イミト゛系Ｂ：カルボジライトＶ−０７（日清紡ケミカル社製、数平均分子量3000）
アシ゛リシ゛ン系：ＨＤＵ（相互薬工社製、数平均分子量254）
離型剤Ａ：ピーロイル1050(一方社製、軟化点70℃)
離型剤Ｂ：ピーロイル1070(一方社製、軟化点80℃)。
【００６０】
評価方法
（１）対サッシ粘着力
住宅部材用のアルミサッシ板を８０×１５０ｍｍにカットし、表面に２５ｍｍ幅のテープサンプルを貼り付け１８０°剥離強度を測定した。
【００６１】
（２）対サッシ糊残り評価
上記と同様なアルミサッシ板を８０×１５０ｍｍにカットし、表面に２５ｍｍ幅のテープサンプルを２５×１００ｍｍにカットし貼り付け７０℃で１００ｈｒ放置後の、糊残りの有無を５点満点で評価した。
５点：糊残りなし
４点：点状糊残りあり
３点：２〜３割糊残りあり
２点：３〜７割糊残りあり
１点：８割〜全面糊残りあり
【００６２】
（３）対劣化サッシ糊残り評価
上記と同様なアルミサッシ板をサンシャインウェザーメーターに1000時間照射させて劣化させ、８０×１５０ｍｍにカットし、表面に２５ｍｍ幅のテープサンプルを２５×１００ｍｍにカットし貼り付け７０℃で１００ｈｒ放置後の、糊残りの有無を５点満点で評価した。
５点：糊残りなし
４点：点状糊残りあり
３点：２〜３割糊残りあり
２点：３〜７割糊残りあり
１点：８割〜全面糊残りあり
【００６３】
（４）対サッシ定荷重９０°保持力
上記と同様なアルミサッシ板を８０×１５０ｍｍにカットし、表面に２５ｍｍ幅のテープサンプルを貼り付け４０℃条件下で２時間後の対サッシ定荷重９０°保持力を測定した。
【００６４】
（５）タック性の評価
ＪＩＳ  Ｚ  ０２３７に準じる方法により、傾斜式ボールタックの値を測定した。
結果を下記表１に示す。
【００６５】
【表１】
2014080568.tif 000005
【００６６】
（実施例１３）
糸密度(タテ糸)５４本、(ヨコ糸)１７本のＰＥＴ基布に背面側に成膜温度３３０℃にてＰＥ樹脂Ａ(厚み４０μｍ)を押出ラミネートした後、同様に糊面側もＰＥ樹脂Ａ(厚み３０μｍ)同条件で押出ラミネートをし、基材を作製した（基材サンプル）。また、当該基材サンプルに実施例１の粘着剤組成物を前述の（２）に従い塗工、乾燥後及び養生して、粘着テープを得た（テープサンプル）。
【００６７】
（実施例１４〜２１）
糸密度、ＰＥ樹脂の種類及びラミネートの厚みを表２のようにした以外は実施例１３と同様にして実施例１４〜２１の基材及び粘着テープを得た。  尚、表２におけるＰＥ樹脂の詳細は以下の通り：
ＰＥ樹脂Ａ：サンテックＬ２２７０（旭化成社製、密度０．９２２、ＭＦＲ７）
ＰＥ樹脂Ｂ：サンテックＬ２３４０（旭化成社製、密度０．９２３、ＭＦＲ３．８）。
【００６８】
評価方法
(６)端裂抵抗評価
テープサンプルを２５×２４０ｍｍにカットし、引張試験機上部のチャック側に三角金具を取り付け、サンプルをその三角金具に通してつかみ間隔２４０ｍｍ、引張速度３００±３０ｍｍ／ｍｉｎで引張切断時の荷重を測定した。
【００６９】
(７)ラミ強度
背面側のみラミネートした基材サンプルを１００×１００ｍｍにカットし、ボンドテスターにてラミ強度を測定した。
【００７０】
(８)室外機貼付剥離評価
テープサンプルを２５×３００ｍｍにカットし、室外機に貼付し、１２時間後に剥離した時の基材切れ及びラミ抜けの有無を確認した。
【００７１】
(９)手切れ性評価
基材サンプルを１００×１００ｍｍにカットし、サンプルの長さ方向のほぼ中心付近に２５ｍｍ幅テープを基材サンプルに対して垂直になるように基材幅方向の左端から右端に向かって貼付し、基材サンプルから約７０ｍｍくらい出るように貼付する。
【００７２】
貼付した２５ｍｍ幅テープから約２ｍｍの間隔を空けて上側か下側へ同様にもう一枚貼付する。同様に反対側にも先に貼付した２５ｍｍ幅テープに重なるよう貼付し、作製したサンプルをテンシロンにて手切れ性を測定した。
結果を表２に示す。
【００７３】
【表２】
2014080568.tif 000006